(57)【特許請求の範囲】
【請求項１】
ジエン系ゴム、アミノ酸、およびシリカを含有し、
シランカップリング剤およびシリル化剤を含まないタイヤ用ゴム組成物。
【請求項２】
アミノ酸が、メルカプト基、ジスルフィド基、モノスルフィド基、含チッ素複素環、ベンゼン環、フェノール性水酸基または３以上のアミノ基を有する請求項１記載のタイヤ用ゴム組成物。
【請求項３】
さらに、ステアリン酸および／または亜鉛華を含有する請求項１又は２記載のタイヤ用ゴム組成物。
【請求項４】
シリカが、全充填剤中５０重量％以上である請求項１〜３のいずれか１項に記載のタイヤ用ゴム組成物。
【請求項５】
天然ゴムおよび／または改質天然ゴムを、全ジエン系ゴム成分中５０重量％以上含有する請求項１〜４のいずれか１項に記載のタイヤ用ゴム組成物。
【請求項６】
請求項１〜５のいずれか１項に記載のタイヤ用ゴム組成物を用いた空気入りタイヤ。
【発明の詳細な説明】
【技術分野】
【０００１】
本発明は、高性能で、環境に優しいタイヤを製造できるタイヤ用ゴム組成物、およびそれを用いた空気入りタイヤに関する。
【背景技術】
【０００２】
従来、タイヤ用の補強フィラーとしては、黒色充填剤であるカーボンブラックの他にシリカが多く用いられており、シリカ以外にも、炭酸カルシウム、炭酸マグネシウム、水酸化カルシウムが検討されている。
【０００３】
これらの充填剤の中で、白色充填剤、とくにシリカを用いた場合には、シリカの分散性が低いために充分な性能が得られず、とくにトレッド用途で使用した場合、耐摩耗性能が低下するという問題があった。この問題を改良するために、種々のシランカップリング剤やシリル化剤が使用されているが、いずれも高価であり、これらを合成するためのエネルギーとして、または場合によっては原材料の一部として石油などの化石燃料を使用しており、将来の供給に不安がある。
【０００４】
一方、アミノ酸を加硫促進剤として使用する技術が知られている（特許文献１および２）。しかしながら、これらの方法では充填剤としてカーボンブラックを使用しており、シリカなどの白色充填剤については記載されていないので、分散性の低い白色充填剤の課題を提示するものではない。
【０００５】
【特許文献１】特開昭６１−２２１２４１号公報
【特許文献２】特開昭６１−２２１２４２号公報
【発明の開示】
【発明が解決しようとする課題】
【０００６】
本発明の目的は、環境に配慮しながら、白色充填剤の分散性の問題を解決し、より高性能のタイヤを製造することができるタイヤ用ゴム組成物、およびそれを用いたタイヤを提供することである。
【課題を解決するための手段】
【０００７】
本発明は、ジエン系ゴム、アミノ酸、および白色充填剤を含有するタイヤ用ゴム組成物に関する。
【０００８】
ステアリン酸および／または亜鉛華を含有することが好ましい。
【０００９】
シランカップリング剤およびシリル化剤を含まないことが好ましい。
【００１０】
白色充填剤が、全充填剤中５０重量％以上であることが好ましい。
【００１１】
天然ゴムおよび／または改質天然ゴムを、全ジエン系ゴム成分中５０重量％以上含有することが好ましい。
【００１２】
アミノ酸が、メルカプト基、ジスルフィド基、モノスルフィド基、含チッ素複素環、ベンゼン環、フェノール性水酸基または３以上のアミノ基を有することが好ましい。
【００１３】
また、本発明は、前記タイヤ用ゴム組成物を用いた空気入りタイヤに関する。
【発明の効果】
【００１４】
本発明のタイヤ用ゴム組成物は、アミノ酸と白色充填剤を含有するので、シランカップリング剤やシリル化剤を使用することなく、環境に配慮するとともに、将来の石油資源の減少にも備えることができ、該ゴム組成物によって高性能のタイヤを提供することができる。
【発明を実施するための最良の形態】
【００１５】
以下、本発明を詳細に説明する。
【００１６】
本発明のタイヤ用ゴム組成物は、ジエン系ゴム、アミノ酸、および白色充填剤を含有する。
【００１７】
ジエン系ゴムとしては、天然ゴム（ＮＲ）、改質天然ゴム、ブタジエンゴム（ＢＲ）、シンジオタクチック−１，２−ポリブタジエン（１，２ＢＲ）、スチレン−ブタジエン共重合ゴム（ＳＢＲ）、イソプレンゴム（ＩＲ）、アクリロニトリル−ブタジエン共重合ゴム（ＮＢＲ）、クロロプレンゴム（ＣＲ）、スチレン−イソプレン−ブタジエン共重合ゴム（ＳＩＢＲ）、スチレン−イソプレン共重合ゴム、イソプレン−ブタジエン共重合ゴムなどがあげられる。これらの中でも、環境に配慮できる点、および耐摩耗性、低転がり抵抗性、操縦安定性、引張強度の点で、天然ゴムまたは改質天然ゴムが好ましい。改質ゴムとしては、比較的容易に合成でき、性能も良好な点で、エポキシ化天然ゴムが好ましい。
【００１８】
エポキシ化天然ゴムとしては、市販のエポキシ化天然ゴムを用いてもよいし、天然ゴムをエポキシ化して用いてもよい。天然ゴムをエポキシ化する方法としては特に限定されるものではなく、クロルヒドリン法、直接酸化法、過酸化水素法、アルキルヒドロペルオキシド法、過酸法などの方法を用いて行なうことができ、例えば、天然ゴムに過酢酸や過ギ酸などの有機過酸を反応させる方法などがあげられる。
【００１９】
エポキシ化天然ゴムのエポキシ化率は５モル％以上であることが好ましく、１０モル％以上であることがより好ましい。エポキシ化率が５モル％未満では、ゴム組成物に対する改質効果が小さい傾向がある。また、エポキシ化率は８０モル％以下であることが好ましく、６０モル％以下であることがより好ましい。エポキシ化率が８０モル％をこえると、ポリマー成分がゲル化してしまうため好ましくない。
【００２０】
改質天然ゴムおよび／または天然ゴムの含有量は、ジエン系ゴム成分中に、好ましくは５０重量％以上、より好ましくは６０重量％以上、さらに好ましくは７０重量％以上、最も好ましくは１００重量％である。これにより、より環境に配慮したタイヤ用ゴム組成物とすることができる。また、改質天然ゴムおよび／または天然ゴムに含まれるタンパク質やリン脂質とも相互作用するので、合成ゴムと比較して、白色充填剤をより高度に分散させ易くなる。合成ゴムでは、重合時に末端または主鎖中に白色充填剤と相互作用または化学反応しうる官能基を導入することができるのに対し、天然ゴムや改質天然ゴムは既にゴム分子が出来上がっているので、改質によって合成ゴムのような官能基を導入することが困難である。したがって、天然ゴムを改質する材料として、反応性に富んだ天然物であるアミノ酸を使用するメリットがある。また、アミノ酸に含まれるアミノ基は、エポキシ基と反応しやすいこと、および前述したように比較的容易に合成でき、性能も良好な点で、改質天然ゴムとしてはエポキシ化天然ゴムを使用することが好ましい。
【００２１】
本願発明では、充填剤として、カーボンブラックの代わりに白色充填剤を用いる。白色充填剤としては、シリカ、炭酸カルシウム、炭酸マグネシウム、水酸化カルシウム、水酸化アルミニウム、酸化チタン、スターチなどがあげられる。中でも、補強性や転がり抵抗に優れている点で、シリカ、水酸化アルミニウム、スターチが好ましい。シリカとしては、湿式法または乾式法により製造されたシリカがあげられるが、特に限定はない。
【００２２】
シリカのＢＥＴ吸着比表面積は、好ましくは２０ｍ２／ｇ以上、より好ましくは４０ｍ２／ｇ以上、さらに好ましくは５０ｍ2／ｇ以上である。シリカのＢＥＴ吸着比表面積が２０ｍ２／ｇ未満では、補強効果が小さい。また、シリカのＢＥＴ吸着比表面積は、好ましくは６００ｍ２／ｇ以下、より好ましくは５００ｍ２／ｇ以下、さらに好ましくは４５０ｍ２／ｇ以下である。である。シリカのＮ２ＳＡが６００ｍ２／ｇをこえると、未加硫ゴムの粘度が高くなり加工性が低下する傾向がある。
【００２３】
シリカの含有量は、ジエン系ゴム１００重量部に対して１０重量部以上、好ましくは２０重量部以上、より好ましくは３０重量部以上である。シリカの含有量が１０重量部未満ではゴムの強度が不充分となる。また、シリカの含有量は１５０重量部以下、好ましくは１００重量部以下、より好ましくは８０重量部以下である。シリカの含有量が１５０重量部をこえると、未加硫ゴムの粘度が高くなり加工性が低下する。
【００２４】
本願発明では、アミノ酸を白色充填剤と併用するので、白色充填剤と併用されるシランカップリング剤やシリル化剤を使用する必要がないが、シランカップリング剤やシリル化剤を併用することもできる。
【００２５】
アミノ酸とは、分子内にアミノ基とカルボキシル基を有する化合物であり、アミノ基またはカルボキシル基がシリカのシラノール基などと相互作用または反応する。また、アミノ基やカルボキシル基、その他の官能基がゴムと反応または相互作用する場合もある。これらの作用によって、白色充填剤の分散性を改善することができる。アミノ酸としては、たとえばＬ−メチオニン、Ｌ−シスチン、Ｌ−システイン、Ｌ−アルギニン、Ｌ−ヒスチジン、Ｌ−チロシン、グリシン、Ｌ−アラニン、Ｌ−フェニルアラニン、Ｌ−リジン、Ｌ−ドーパ、Ｌ−アスパラギン、Ｌ−アスパラギン酸、Ｌ−グルタミン酸などがあげられる。アミノ酸は、メルカプト基、ジスルフィド基、モノスルフィド基、含チッ素複素環、ベンゼン環、フェノール性水酸基または３以上のアミノ基を有することが、ゴム成分と相互作用または反応しやすく、分散性改善効果が高い点で、好ましい。中でも、耐摩耗性を大きく向上させる点で、モノスルフィド基または３以上のアミノ基を有するアミノ酸が好ましい。また、転がり抵抗を大きく低減できる点で、含チッ素複素環を有するアミノ酸が好ましい。さらに、前述するようなアミノ酸のＬ体は天然に存在し、生物の生体内で合成される。このため、かかるＬ体のアミノ酸は、天然タンパク質の加水分解からの抽出、または微生物を用いた発酵によって得ることができ、シランカップリング剤と比較して環境に優しく、一般に省エネルギーのプロセスによって得られる。とくに発酵によって得られたＬ−アミノ酸は、省エネルギーの点で好ましい。
【００２６】
アミノ酸の含有量は、ジエン系ゴム１００重量部に対して０．１重量部以上、好ましくは０．２５重量部以上、より好ましくは０．５重量部以上、さらに好ましくは２重量部以上である。アミノ酸の含有量が０．１重量部未満では、白色充填剤の分散性改善効果、補強効果、転がり抵抗低減効果が得られない傾向にある。また、アミノ酸の含有量は２０重量部以下、好ましくは１０重量部以下、より好ましくは６重量部以下、さらに好ましくは５重量部以下である。アミノ酸の含有量が２０重量部をこえると、ゴム中に均一に分散させることが困難となって析出したり、不必要にコストが増大する傾向にある。
【００２７】
アミノ酸は予めゴム、または白色充填剤と反応させたのちに混合することができる。予め反応させておくことで、白色充填剤の分散性を改善する効果や、耐摩耗性の改善効果、転がり抵抗低減効果が高くなる傾向がある。
【００２８】
本発明のタイヤ用ゴム組成物は、ゴム組成物の加工性を改善でき、加硫反応を良好に進行できる点で、ステアリン酸および／または亜鉛華を含有することが好ましい。ステアリン酸の含有量は、ゴム成分１００重量部に対して０．２〜５重量部が好ましい。一方、亜鉛華の含有量は、ゴム成分１００重量部に対して０．５〜１０重量部が好ましい。
【００２９】
硫黄の含有量はジエン系ゴム１００重量部に対して０．２重量部以上、好ましくは０．５重量部以上、さらに好ましくは１重量部以上である。硫黄の含有量が０．２重量部未満では、ゴムが柔らかくなりすぎタイヤ用ゴムとして適切でなくなる。また、硫黄の含有量は８重量部以下、好ましくは４重量部以下、さらに好ましくは２．５重量部以下である。アミノ酸の含有量が８重量部をこえると、硫黄のブルーミングによりタイヤ成形時にゴムの粘着が悪化する。
【００３０】
本発明のタイヤ用ゴム組成物には、前記ジエン系ゴム、白色充填剤、アミノ酸など以外に、必要に応じてカーボンブラックなどの補強剤、老化防止剤、ワックス、加硫促進剤などの通常のゴム工業で使用される配合剤を適宜配合することができる。
【００３１】
加硫促進剤としては、グアニジン系加硫促進剤、スルフェンアミド系加硫促進剤などがあげられる。加硫促進剤の配合量は、前記ゴム成分１００重量部に対して、０．１〜５重量部であることが好ましい。
【００３２】
本発明のタイヤは、本発明のタイヤ用ゴム組成物を用いて通常の方法で製造される。すなわち、必要に応じて前記配合剤を配合した本発明のタイヤ用ゴム組成物を、未加硫の段階でタイヤの各部材の形状にあわせて押し出し加工し、タイヤ成型機上にて通常の方法で成形することにより、未加硫タイヤを形成する。この未加硫タイヤを加硫機中で加熱加圧することによりタイヤを得る。
【実施例】
【００３３】
以下、本発明を実施例に基づいて具体的に説明するが、これは本発明を限定するものではない。
【００３４】
実施例１〜３０および比較例１〜５
（１）各種薬品の説明
ＳＢＲ：日本ゼオン（株）製のニッポールＮＳ１１６（溶液重合ＳＢＲ、結合スチレン量２１％、Ｔｇ−２５℃）
天然ゴム：ＲＳＳ♯３
エポキシ化天然ゴム：ＧＵＴＨＲＩＥ  ＰＯＬＹＭＥＲ  ＳＤＮ．ＢＨＤ社製のＥＮＲ−２５（エポキシ化率：２５モル％、ガラス転移点：−４１℃）
シリカ：デグッサ社製のＵｌｔｒａｓｉｌ ＶＮ３
カーボンブラック：三菱化学（株）製のダイヤブラックＩ（ＩＳＡＦカーボン）
ワックス：日本精鑞製のオゾエース０３５５
老化防止剤：大内新興化学工業（株）製のノクラック６Ｃ（Ｎ−（１，３−ジメチルブチル）−Ｎ’−フェニル−ｐ−フェニレンジアミン）
ステアリン酸：日本油脂（株）製の桐
酸化亜鉛：三井金属鉱業（株）製の酸化亜鉛２種
硫黄：鶴見化学工業（株）製の粉末硫黄
加硫促進剤ＢＢＳ：大内新興化学工業（株）製のノクセラーＮＳ（Ｎ−ｔｅｒｔ−ブチル−２−ベンゾチアゾリルスルフェンアミド）
加硫促進剤ＤＰＧ：大内新興化学工業（株）製のノクセラーＤ（ジフェニルグアニジン）
アミノ酸1：味の素（株）製のＬ−メチオニン（モノスルフィド結合含有）
アミノ酸2：味の素（株）製のＬ−シスチン（ジスルフィド結合含有）
アミノ酸3：キシダ化学（株）製のＬ−システイン（メルカプト基含有）
アミノ酸4：味の素（株）製のＬ−アルギニン（３つ以上のアミノ基含有）
アミノ酸5：味の素（株）製のＬ−ヒスチジン（Ｎが２つ入った複素環含有）
アミノ酸6：味の素（株）製のＬ−チロシン（ヒドロキシフェニル基含有）
【００３５】
（株）神戸製鋼所の１．７Ｌのバンバリーミキサーを用いて、表１および２の工程１に示す配合量の薬品を充填率が５８％になるように添加して、回転数８０ｒｐｍの条件下で、混練機の表示温度が１４０℃になるまで３〜８分間混練した。なお、実施例２５〜３０および比較例５では、シリカを工程１中で２回に分けて投入した。一旦、排出した後、工程１で得られた混練物に対して、工程２に示す配合量の硫黄および加硫促進剤を加え、オープンロールを用いて５０℃で３分間混練して未加硫ゴム組成物を得た。工程２で得られた未加硫ゴム組成物を、それぞれの評価に必要なサイズに成形し、１５０℃で最適時間プレス加硫することにより、実施例および比較例のゴム組成物を作製した。最適加硫時間は、キュラストメーターなどの加硫試験機を用いて、ｔ１００を求め、それに従って決定した。
【００３６】
なお、以下の各測定において、表１（実施例１〜６、比較例１）では比較例１を、表２（実施例７〜１２、比較例２）では比較例２を、表３（実施例１３〜１８、比較例３）では比較例３を、表４（実施例１９〜２４、比較例４）では比較例４を、表５（実施例２５〜３０、比較例５）では比較例５を、それぞれ基準配合とした。
【００３７】
（耐摩耗性試験）
ランボーン摩耗試験機にて、負荷荷重２．５ｋｇ、温度２０℃、スリップ率４０％、試験時間２分間の条件下で、各加硫ゴム組成物から得られたランボーン摩耗試験用加硫ゴム試験片を摩耗させて、ランボーン摩耗量を測定し、各配合の容量損失量をそれぞれ計算し、基準配合の耐摩耗性指数を１００として、下記計算式により耐摩耗性をそれぞれ指数表示した。耐摩耗性指数が大きいほど、耐摩耗性が優れていることを示す。
【００３８】
（耐摩耗性指数）＝（基準配合の容量損失量）／（各配合の容量損失量）×１００
【００３９】
（転がり抵抗試験）
加硫ゴム組成物として、２ｍｍ×１３０ｍｍ×１３０ｍｍのゴムスラブシートを作製し、そこから測定用試験片を切り出し、粘弾性スペクトロメーターＶＥＳ（（株）岩本製作所製）を用いて、温度７０℃、初期歪１０％、動歪２％、周波数１０Ｈｚの条件下で、各試験用ゴム組成物のｔａｎδを測定し、基準配合の転がり抵抗指数を１００として、下記計算式により転がり抵抗特性をそれぞれ指数表示した。転がり抵抗指数が小さいほど、転がり抵抗が低く、転がり抵抗特性が優れていることを示す。
【００４０】
（転がり抵抗指数）＝（各配合のｔａｎδ）／（基準配合のｔａｎδ）×１００
【００４１】
（操縦安定性指数の評価）
上記と同様に、粘弾性スペクトロメーターＶＥＳ（（株）岩本製作所製）を用いて、温度７０℃、初期歪１０％、動歪２％、周波数１０Ｈｚの条件下で、各試験用ゴム組成物の複素弾性率Ｅ＊を測定し、基準配合の弾性率を１００として、下記計算式により操縦安定性指数をそれぞれ指数表示した。操縦安定性指数が大きいほど、操縦安定性が高く、優れていることを示す。
【００４２】
（操縦安定性指数）＝（各配合のＥ＊）／（基準配合のＥ＊）×１００
【００４３】
（引張強さ試験）
ＪＩＳ  Ｋ  ６２５１加硫ゴム及び熱可塑性ゴム−引張特性の求め方に従って、引張強さを測定した。基準配合の引張強さを１００として、下記計算式により引張強さ指数をそれぞれ計算し指数表示した。引張強さ指数が大きいほど、強度が高く、優れていることを示す。
【００４４】
（引張強さ指数）＝（各配合の引張強さ）／（基準配合の引張強さ）×１００
【００４５】
【表１】
0005574562.tif 000002
【００４６】
【表２】
0005574562.tif 000003
【００４７】
【表３】
0005574562.tif 000004
【００４８】
【表４】
0005574562.tif 000005
【００４９】
表１〜４からわかるように、実施例では耐摩耗性は、基準配合と比較して同等か、または大きく向上した。転がり抵抗指数についても、基準配合比で小さく、低減することができた。Ｅ＊についても向上しながら、操縦安定性指数も向上した。とくにモノスルフィド結合を有するアミノ酸、または３つ以上のアミノ基を有するアミノ酸で耐摩耗性と同時に操縦安定性を大きく向上させることができうえに、転がり抵抗もより小さくすることができた。さらに引張強度も向上した。また、Ｎが２つ入った複素環を有するアミノ酸では、耐摩耗性や操縦安定性は基準配合とほぼ同等であったが、転がり抵抗を大きく低減させることができた。その他のアミノ酸でも、大小はあるものの、向上効果が確認できた。
【００５０】
また、フィラーとしてはカーボンブラックと併用した系、シリカ単独の系のいずれでも効果が得られたが、とくにシリカ単独配合とした方がより優れていた。また、表の数値ではわからないが、基準配合の７０℃におけるｔａｎδ同士を比較すると、カーボンブラック併用配合よりも、シリカ単独配合の方が低いので、シリカ配合比率の高い配合において、効果が高い。
【００５１】
さらに、ゴムとしては、合成ゴムと併用した配合よりは、天然ゴムおよび／または改質天然ゴムのみを用いた配合で、より効果が高くなった。